(57)【要約】【課題】光学異方性フィルム等の光学用基材を、耐衝撃性と取り扱い性とを高めて保護し、かつ、それを用いた表示装置の視認性を高めた積層体を得る。【解決手段】光学用基材２の一面に、未架橋状態のポリオルガノシロキサン１を積層させた後、ガンマ線を照射して上記ポリオルガノシロキサンを架橋させる。【選択図】図１
2006175808.tif 000002
【特許請求の範囲】
【請求項１】
光学用基材の一面に、未架橋状態のポリオルガノシロキサンを積層させた後、ガンマ線を照射して上記ポリオルガノシロキサンを架橋させた、緩衝層含有光学用積層体。
【請求項２】
上記の積層させたポリオルガノシロキサンの上記光学用基材を積層させた面の反対側の面上に、もう一つの光学用基材を積層させた後に上記ガンマ線を照射する、請求項１に記載の緩衝層含有光学用積層体。
【請求項３】
上記ガンマ線の照射量が５ｋＧｙ以上、５０ｋＧｙ以下である、請求項１又は２に記載の緩衝層含有光学用積層体。
【請求項４】
架橋後の上記ポリオルガノシロキサンの、周波数１０Ｈｚ、温度２０℃の環境で動的粘弾性測定した剪断弾性率Ｇ’が０．０１ＭＰａ以上、０．３０ＭＰａ以下であり、かつ、損失係数（ｔａｎδ）が０．０８以上、０．３５以下である、請求項１乃至３のいずれかに記載の緩衝層含有光学用積層体。
【請求項５】
上記の積層させたポリオルガノシロキサンの層の厚みが０．０３ｍｍ以上、１．０ｍｍ以下である、請求項１乃至４のいずれかに記載の緩衝層含有光学用積層体。
【請求項６】
請求項１乃至５のいずれかに記載の緩衝層含有光学用積層体を組み込んだ表示機器。
【発明の詳細な説明】
【技術分野】
【０００１】
この発明は、光学用基材に緩衝作用を与えた緩衝層含有光学用積層体に関する。
【背景技術】
【０００２】
光学異方性フィルムなどの光学用フィルムは、液晶表示パネルやプラズマディスプレイパネル等の光学表示機器に不可欠な材料である。この光学用フィルムは、フィルム単独で用いることはほとんど無く、通常は、粘着剤によって他の機能材料と複合化させることで、表示機器の光学特性などの機能を向上させて用いられており、視認性を確保させつつ、さらに耐衝撃性を高めることが検討されている。
【０００３】
例えば、特許文献１には、光学フィルタを透明の粘着材により電磁波シールド材と密着一体化して、画像表示パネルの表示面基板に積層させ、視認性と耐衝撃性を向上させた表示装置が記載されている。
【０００４】
また、粘着剤の代わりに、液晶パネルと保護パネルとを、所定の可塑度を有するポリオルガノシロキサン層を用いて密接着させた、視認性に優れた液晶表示装置を得る方法がある。
【０００５】
【特許文献１】特開２００３−１５００６５号公報
【発明の開示】
【発明が解決しようとする課題】
【０００６】
しかしながら、特許文献１に記載のように、光学用基材を通常のアクリル系粘着剤などと複合化させたものは、タッチパネル等のしばしば外力が加わる表示機器として用いるには緩衝能力が十分ではない場合があり、また、粘着剤だけでは弾性回復性が十分ではない場合があるため、永久変形が生じる可能性があった。
【０００７】
また、所定の可塑度であるポリオルガノシロキサンを用いて光学用積層体を複合化させると、ポリオルガノシロキサン自体が緩衝作用を有するので耐衝撃性は高くなり、光線透過率も高くなって視認性も向上するが、弾性回復性が十分ではなく、これも永久変形が生じる可能性があった。
【０００８】
そこでこの発明は、光学異方性フィルム等の光学用基材を複合化させた積層体の耐衝撃性と弾性回復性とを高め、かつ取り扱い性を向上させ、しかも、それを用いた表示装置の視認性を高めた積層体を得ることを目的とする。
【課題を解決するための手段】
【０００９】
この発明は、光学用基材の一面に、未架橋状態のポリオルガノシロキサンを積層させた後、ガンマ線を照射して上記ポリオルガノシロキサンを架橋させることにより、上記の課題を解決したのである。
【発明の効果】
【００１０】
ポリオルガノシロキサンは光透過率が高く、視認性の妨げになることを最小限に抑えることができる。また、ポリオルガノシロキサンの積層時には、架橋前であるため弾性率が低く取り扱いが容易な状態で積層させることができ、積層後には架橋させて必要な弾性率や弾性回復性が得られる。さらに、ポリオルガノシロキサンは、反対面で、また別の基材と接着させることもできるのでさらなる積層も可能である。
【発明を実施するための最良の形態】
【００１１】
以下、この発明について詳細に説明する。この発明は、光学用基材の一面に、未架橋状態のポリオルガノシロキサンを積層させた後、ガンマ線を照射して上記ポリオルガノシロキサンを架橋させた、緩衝層含有光学用積層体である。
【００１２】
上記光学用基材とは、光学的等方性基材や光学的異方性基材などとして働くフィルム、シート、プレートなどの面を有する基材をいい、例えば、光学異方性フィルムが挙げられる。この光学用基材の材料は、透明性が高く、かつ、この発明で用いるガンマ線の照射によって色変化が生じないか、又は色変化が光学的に無視できる材料であることが必要である。具体例としては、ポリエチレンテレフタレート（以下、「ＰＥＴ」と略す。）、トリアセチルセルロース、環状オレフィンポリマーなどが挙げられる。
【００１３】
この光学用基材の一面に積層させる未架橋状態のポリオルガノシロキサンとは、式（１）に記載のシロキサン骨格を有する物質であり、架橋反応を起こさせることができるものをいう。
【００１４】
【化１】
2006175808.tif 000003
【００１５】
ここで、式（１）中「Ｒ」はメチル基やエチル基等のアルキル基、ビニル基、フェニル基などの炭化水素基、又はフルオロアルキル基などのハロゲン置換炭化水素基である。具体的には、式（１）中「Ｒ」が全てメチル基であるポリジメチルシロキサンや、ポリジメチルシロキサンのメチル基の一部が上記炭化水素基又は上記ハロゲン置換炭化水素基の一種又は複数種によって置換された各種のポリオルガノシロキサンが挙げられる。この発明で用いるポリオルガノシロキサンとしては、それらのポリジメチルシロキサンや各種のポリアルキルシロキサンを単独、又は二種類以上混合して用いることができる。
【００１６】
上記のポリオルガノシロキサンの好ましい混合比は、この発明にかかる緩衝層含有光学用積層体の用途に求められる光学特性や、架橋反応後の物性を考慮して決定する。
【００１７】
上記の未架橋状態のポリオルガノシロキサンに、ガンマ線を照射することによって、架橋反応を起こさせることができる。ガンマ線の照射で架橋反応を進行させることができるので、架橋剤を使わないで架橋反応を起こすことが出来る。これにより、架橋剤を用いて架橋した際に見られる架橋剤による色変化を避けることができ、また、架橋剤の反応による副生成物の残留も防ぐことができるので、上記光学用基材の光学特性の変化を最小限に留めることができる。さらに、温度の影響が少なく済むため、上記光学用基材の熱劣化も避けることができる。
【００１８】
このような材質からなるポリオルガノシロキサンは、ＪＩＳ  Ｋ  ７１０５による全光線透過率は８５％を超えることが好ましく、９０％以上であるとより好ましい。また、ヘイズ値が３％未満であると好ましく、１％以下であるとさらに好ましい。ヘイズ値が３％以上となると、光学用基材として用いる際に曇りとなり、光学用途における使用が妨げられる場合が多くなるためである。
【００１９】
上記のガンマ線の照射量は、５ｋＧｙ以上であると好ましく、１０ｋＧｙ以上であるとより好ましい。照射量が５ｋＧｙ未満であると、十分な架橋が得られないおそれがあり、必要なゴム弾性が得られなくなってしまう可能性がある。一方で、５０ｋＧｙ以下であると好ましく、３０ｋＧｙ以下であるとより好ましい。５０ｋＧｙを超えると、架橋が進みすぎて損失係数（ｔａｎδ）が小さくなりすぎ、必要な緩衝作用が得られなくなってしまうおそれがあり、さらに、上記ポリオルガノシロキサンと上記光学用基材との密着力が足りずに剥がれる可能性がある。
【００２０】
なお、上記の条件でガンマ線を照射して架橋すると、上記光学用基材に予め表面処理を施していなくても、上記ポリオルガノシロキサンと上記光学用基材との間に強固な接着力を発揮させることが出来る。
【００２１】
上記の架橋を行った後の上記ポリオルガノシロキサンは、周波数１０Ｈｚ温度２０度の環境で動的粘弾性測定した剪断弾性率Ｇ’が、０．０５ＭＰａ以上であると好ましく、０．０８ＭＰａ以上であるとより好ましい。剪断弾性率Ｇ’が０．０１ＭＰａ未満であると、柔らかすぎて衝撃に対する変形量が大きくなりすぎ、取扱性も落ちてしまうためである。一方で、剪断弾性率がＧ’は０．３０ＭＰａ以下であると好ましく、０．１５ＭＰａ以下であるとより好ましい。０．３０ＭＰａを超えると、固すぎてしまい、十分な緩衝作用が得られなくなる場合があるためである。
【００２２】
また、架橋を行った後の上記ポリオルガノシロキサンは、上記の剪断弾性率と同じ条件で計測した場合、損失係数（ｔａｎδ）が、０．０８以上であると好ましく、０．１０以上であるとより好ましい。ｔａｎδが小さすぎて０．０８未満となると、十分な緩衝作用が得られなくなってしまうためである。一方で、０．３５以下であると好ましく、０．３０以下であるとより好ましい。０．３５を超えると、弾性回復性が悪くなってしまうためである。
【００２３】
この発明にかかる緩衝層含有光学用積層体の形状は特に限定されるものではない。ただし、緩衝層である上記の架橋されたポリオルガノシロキサンの層の厚みは、０．０３ｍｍ以上であると好ましく、０．１ｍｍ以上であるとより好ましい。厚みが薄すぎると、光学用基材に耐衝撃性を与えるために必要な分の緩衝作用が得られなくなるおそれがある。一方で１．０ｍｍ以下であると好ましく、０．７ｍｍ以下であるとより好ましい。１．０ｍｍを超えると、外力に対する変形量が大きくなりすぎてしまうだけでなく、厚すぎて実用上の妨げになることもある。さらに、使用するポリオルガノシロキサンの量が多くて経済的ではない。
【００２４】
この発明にかかる衝撃層含有光学用積層体は、上記光学用基材の一面にポリオルガノシロキサンの層を積層させただけではなく、ポリオルガノシロキサンの上記光学用基材と反対側の面上に、もう一つの光学用基材を積層させて、ポリオルガノシロキサンを上記光学用基材で挟むものであってもよい。このもう一つの光学用基材とは、先に上記ポリオルガノシロキサンを積層させた光学用基材と同じものでもよいし、違う性質を有するものでもよい。上記のポリオルガノシロキサンの層を上記光学用基材で挟む場合、ポリオルガノシロキサンを挟んでから、ポリオルガノシロキサンにガンマ線を照射して架橋させると好ましい。
【００２５】
この発明にかかる緩衝層含有光学用積層体の使用形態としては、例えば、液晶パネル等と貼り合わせたりすることによって液晶ディスプレイ、有機ＥＬディスプレイ、プラズマディスプレイ等の、表示機器として使用するものが挙げられる。
【実施例】
【００２６】
以下、この発明の具体的な実施例を説明する。
【００２７】
（実施例１）
２枚のＰＥＴフィルム２（三菱化学ポリエステルフィルム（株）製：Ｓ−１００、厚み５０μｍ）の間にポリジメチルシロキサン１（ＧＥ東芝シリコーン（株）製：ＴＳＥ２００Ａ）を挟み込んで、一対のロール間で総厚が４００μｍとなるように積層させた。これにガンマ線を２０ｋＧｙ照射してポリジメチルシロキサン１を架橋させて、図１のような緩衝層含有光学用積層体を得た。
【００２８】
（動的粘弾性測定）
得られた緩衝層含有光学用積層体の架橋後のポリジメチルシロキサン１について、動的粘弾性測定装置（レオメトリックス社製：ダイナミックアナライザーＲＤII）を用いて、周波数１０Ｈｚ、温度２０℃の環境で動的粘弾性測定を行ったところ、剪断弾性率Ｇ’は０．０３ＭＰａ、損失係数ｔａｎδは０．２７であった。
【００２９】
（液晶パネル及びポリカーボネート板の貼り付け）
また、得られた緩衝層含有光学用積層体の両面に、厚さ２５μｍのアクリル系両面テープ３を貼り合わせ、片方の面に液晶パネル４（３．５ｃｍ×４．５ｃｍ、厚さ２ｍｍ、白黒ＳＴＮ）を貼り付け、もう片方の面にポリカーボネート板５（厚さ１．５ｍｍ、以下、「ＰＣ板５」と略す。）を貼り付け、図２のような構成のものとした。
【００３０】
（耐衝撃性測定）
液晶パネル４とＰＣ板５を貼り付けた緩衝層含有光学用積層体を、ＰＣ板５を上にした状態で鋼板上に置き、ＰＣ板５の上に、ＪＩＳ  Ｂ  １５０１に準拠した直径１０ｍｍの鋼球を１ｍの高さから自然落下させた。その後液晶パネル４の状態を目視観察したところ、割れは見られなかった。
【００３１】
（弾性回復性測定）
得られた緩衝層含有光学用積層体の架橋後のポリジメチルシロキサン１について、フィッシャー硬度計（（株）フィッシャー・インストルメンツ社製）を用いて、１ステップ１秒とし、１９ステップで１００ｍＮまで荷重をかけ、同様に１９ステップで荷重を除いた時の弾性回復率（％）、及び弾性回復率が９５％に達するまでの時間を測定した。なお、弾性回復率（％）の計算は下記式（２）による。
【００３２】
弾性回復率（％）＝｛１００ｍＮ印加時の変化量（μｍ）−回復時の変位量（μｍ）｝／１００ｍＮ印加時の変位量（μｍ）×１００    （２）
【００３３】
荷重を除去した時の弾性回復率は７６％であった。また、弾性回復率が９５％に達するまでの時間は、荷重を除去してから２３秒であった。
【００３４】
（密着性の観測及び測定）
得られた緩衝層含有光学用積層体から、液晶パネル４及びＰＣ板５を貼り付ける前に、ＰＥＴフィルム２を手で剥がそうと試みたが出来なかった。また、液晶パネル４とＰＣ板５を貼り付けた緩衝層含有光学用積層体を、温度６０℃、湿度９５％に設定した恒温恒湿槽中に５００時間放置した後、液晶パネル４を目視観察したところ、層間剥離は見られず、それ以外の外観の変化も見られなかった。ＪＩＳ  Ｋ  ７１０５に基づく全光線透過率は９３％、ヘイズ値は０．３％であった。
【００３５】
（比較例１）
ポリオルガノシロキサンとして、実施例１のポリジメチルシロキサンの代わりに、架橋型ポリオルガノシロキサンであるミラブル型シリコーンゴム（ＧＥ東芝シリコーン（株）製：ＴＳＥ２５７１−５Ｕを使用し、厚さ０．３ｍｍのシートを作成して、これから一旦ＰＥＴフィルム２を剥離し、ガンマ線を６０ｋＧｙ照射し、その後常温圧着ロールにより両面にPＥＴフィルム２を貼り合わせた以外は実施例１と同様の手順により積層体を得た。実施例１と同様に動的粘弾性測定を行ったところ、剪断弾性率Ｇ’は２．８ＭＰａであり、ｔａｎδは０．０７であった。
【００３６】
また、実施例１と同様に液晶パネル４及びＰＣ板５を貼り付けた時点で色むらが発生し、その他の評価は行わなかった。なお、全光線透過率は８５％、ヘイズ値は３％であった。
【００３７】
（比較例２）
ガンマ線を照射しない以外は比較例１と同様の手順により積層体を得た。実施例１と同様に動的粘弾性測定を行ったところ、剪断弾性率Ｇ’は０．０３ＭＰａであり、損失係数ｔａｎδは０．２７であった。また、液晶パネル４を色むら無く貼り付けることは出来たが、耐衝撃性を測定したところ、割れは見られなかった。しかし、弾性回復性を測定しようとしても、流動しやすく、正確に測定することが困難であり、応力を加えると変形し、元に戻らなかった。なお、全光線透過率は８５％、ヘイズ値は３％であった。
【００３８】
（結果）
未架橋状態のジメチルシロキサンを積層後にガンマ線で架橋した実施例１では、柔軟に液晶パネルに貼り付けて容易には剥がれないようにすることができた。また、液晶パネル４に貼り付けて、液晶パネル４を保護することができ、その緩衝層含有光学用積層体自体も元に戻った。しかし、既に架橋したポリオルガノシロキサンを用いた比較例１では、固くなり過ぎてしまい、液晶パネルへの貼り付けがうまくいかなかった。また、ポリオルガノシロキサンを用いてガンマ線を照射しなかった比較例２では、液晶パネル４への貼り付けは成功したが、強度と弾性回復性が足りず、元に戻らなかった。
【図面の簡単な説明】
【００３９】
【図１】この発明にかかる緩衝層含有光学用積層体
【図２】液晶パネルとＰＣ板を張り付けた緩衝層含有光学用積層体
【符号の説明】
【００４０】
１  ポリジメチルシロキサン（ポリオルガノシロキサン）
２  ＰＥＴフィルム
３  アクリル系両面テープ
４  液晶パネル
５  ＰＣ板
【図１】
2006175808.tif 000004
【図２】
2006175808.tif 000005